(57)【要約】【課題】インクジェット法によるディスプレイ用カラーフィルタの製造に適した、顔料の粒径が小さく透過率の高い光硬化性顔料型インクジェット用インキ組成物を提供する。【解決手段】水５〜９５重量％、平均粒径が１０〜８５ｎｍの顔料０．０１〜４０重量％、および光硬化成分３〜７５重量％からなる光硬化性顔料型インクジェット用インキ組成物。【選択図】図７
2004211095.tif 000002
【特許請求の範囲】
【請求項１】
水５〜９５重量％、
平均粒径が１０〜８５ｎｍの顔料０．０１〜４０重量％、および
光硬化成分３〜７５重量％
からなる光硬化性顔料型インクジェット用インキ組成物。
【請求項２】
前記光硬化成分が、モノマー、オリゴマーまたは樹脂である請求項１記載のインキ組成物。
【請求項３】
前記光硬化成分がＣ＝Ｃ二重結合を含む請求項１記載のインキ組成物。
【請求項４】
前記顔料の平均粒径が１０〜５０ｎｍである請求項１記載のインキ組成物。
【請求項５】
前記顔料の平均粒径が１０〜３０ｎｍである請求項４記載のインキ組成物。
【請求項６】
表面張力が２０〜６５ｍＮ／ｍである請求項１記載のインキ組成物。
【請求項７】
粘度が１〜７０ｃｐｓである請求項１記載のインキ組成物。
【請求項８】
光開始剤０．０５〜１５重量％をさらに含んでなる請求項１記載のインキ組成物。
【請求項９】
遮光部が設けられ、且つ、該遮光部に囲まれた部分が開口部として形成された透明基板を作成する工程、および
水５〜９５重量％と、平均粒径が１０〜８５ｎｍの顔料０．０１〜４０重量％と、光硬化成分３〜７５重量％とからなる光硬化性顔料型インクジェット用インキ組成物を、インクジェット法により前記開口部に印刷する工程、
からなるカラーフィルタの製造方法。
【請求項１０】
前記インクジェット法による印刷工程後に、前記インクジェット用インキ組成物を硬化させる工程をさらに含んでなる請求項９記載の製造方法。
【請求項１１】
前記インクジェット法による印刷工程前に、前記透明基板上にインキ受容層を形成する工程をさらに含んでなる請求項９記載の製造方法。
【請求項１２】
前記遮光部がブラックマトリクスである請求項９記載の製造方法。
【請求項１３】
前記光硬化成分が、モノマー、オリゴマーまたは樹脂である請求項９記載の製造方法。
【請求項１４】
前記光硬化成分がＣ＝Ｃ二重結合を含む請求項９記載の製造方法。
【請求項１５】
前記顔料の平均粒径が１０〜５０ｎｍである請求項９記載の製造方法。
【請求項１６】
前記顔料の平均粒径が１０〜３０ｎｍである請求項１５記載の製造方法。
【請求項１７】
前記インキ組成物の表面張力が２０〜６５ｍＮ／ｍである請求項９記載の製造方法。
【請求項１８】
前記インキ組成物の粘度が１〜７０ｃｐｓである請求項９記載の製造方法。
【請求項１９】
前記インキ組成物が光開始剤０．０５〜１５重量％をさらに含んでなる請求項９記載の製造方法。
【請求項２０】
透明基板上にて、開口部を囲むかたちで配置された遮光部、および
前記開口部に形成され、平均粒径が１０〜８５ｎｍの顔料０．１〜４０重量％を含む光透過カラーエレメントからなるカラーフィルタ。
【請求項２１】
前記遮光部がブラックマトリクスである請求項２０記載のカラーフィルタ。
【請求項２２】
前記顔料の平均粒径が１０〜５０ｎｍである請求項２０記載のカラーフィルタ。
【請求項２３】
前記顔料の平均粒径が１０〜３０ｎｍである請求項２２記載のカラーフィルタ。
【請求項２４】
カラーフィルタを備える液晶ディスプレイパネルであって、該カラーフィルタが、
透明基板上にて、開口部を囲むかたちで配置された遮光部、および
前記開口部に形成され、平均粒径が１０〜８５ｎｍの顔料０．１〜４０重量％を含む光透過カラーエレメント
からなる液晶ディスプレイパネル。
【発明の詳細な説明】
【技術分野】
【０００１】
本発明は、光硬化性（photocurable）顔料型インクジェット用インキ組成物に関し、より詳細には、粒径の小さい顔料を含有してなる光硬化性顔料型インクジェット用インキ組成物に関するものである。
【背景技術】
【０００２】
近年におけるノートブック型コンピュータ、カラーテレビ、車載テレビおよびゲーム機ディスプレイ市場の成長は、カラー液晶ディスプレイの需要を急速に拡大させた。これに伴い、カラー液晶ディスプレイの構成要素であるカラーフィルタの需要も高まっている。カラーフィルタは、ガラス基板上にＲＧＢ（赤・緑・青）三原色エレメントを微小なドット状マトリクスパターンに配列させた上で、ブラックマトリクスにより各エレメントを隔ててなるものである。
【０００３】
カラーフィルタの製造法として、現在、多くのメーカーが採用しているのは顔料分散法である。この方法は、基板にカラーレジストをスピンコーティングしてから、露光・現像により画素領域となるカラーエレメントを形成するというものである。カラーレジストは、顔料が均等に分散されてなるレジストであり、光の照射に反応し、加熱により硬化するといった特性を持つ。赤・緑・青三色のカラーレジストを形成してカラーフィルタを製造するには、レジスト塗布、露光、現像からなる一連の工程を繰り返して行う必要がある。このように、同じ工程を三回繰り返すということは、一生産ラインに同様の設備を３組接続して設ける必要があるということであり、その結果、設備に投入するコストが巨額になる。また、工程数が多く複雑になるということでもあるため、製品歩留りの低下につながる。
【０００４】
そこで、カラーフィルタをインクジェット法により製造する新たな技術が開発されるに至った。このインクジェット法は、スピンコーティング、露光、現像からなる工程を三回繰り返す顔料分散法に比べると、製造工程の簡略化（工程数が三分の二以下省ける）、環境負荷の低減、原料使用量の減少（９０％以下）などの諸長所がある。この方法によれば、赤・緑・青三色の架橋可能な成分を含有してなるインキをインクヘッドから吐出させて、カラーフィルタ上の微小なカラーエレメント領域内に印刷させることができるので、前述した従前の顔料分散法における三回のスピンコーティング／露光／現像工程を省くことができ、設備に投入すべきコストの大幅な削減が図られる。さらに、かかる顔料分散法では、スピンコーティング後にガラス基板上に残るカラーレジストは少量であるが、インクジェット法によれば、色材をカラーエレメント領域内に収めることができるため、レジスト材料の利用率が高まる。
【０００５】
よって、カラーフィルタ製造へのインクジェット法の利用は、革新的な新技術であるとされている。そして、当該技術には、大きく分けて、インキ受容層（ink receive layer)を用いる方法と、インキ受容層を用いない方法の二種類がある。
【０００６】
インキ受容層を用いる方法では、ブラックマトリクス間のカラーエレメント領域にインキ受容層が塗布されることにより、カラーエレメント領域に付与されたインキがインキ受容層に吸収されてガラス基板上に定着するため、インキに紫外線硬化性を有さないものを用いることが提案されている（特許文献１〜６参照）。
【０００７】
もう一方のインキ受容層を用いない方法においては、通常の印刷用紙とは違って、ガラス基板からなるカラーフィルタはインキを吸収しないので、インキがガラス基板に定着するように、架橋可能な成分からなるインキを用いた上で、紫外線硬化させる方式が提案されている（特許文献７〜１０参照）。この方法に関し、平均粒径が０．３μｍ（３００ｎｍ）と比較的大きい顔料を使用することも開示されているが（特許文献１１参照）、顔料の粒径が大きいと、飛散の問題が深刻化して透過率が低下し、カラーフィルタの光透過率に対する要求を満足させることができない。
【０００８】
【特許文献１】米国特許第６１７７２１４号公報
【特許文献２】特開２０００−２７５４２１号公報
【特許文献３】特開２０００−１８７１１１号公報
【特許文献４】特開２０００−１６２４２５号公報
【特許文献５】特開２０００−１５５２０８号公報
【特許文献６】特開２０００−１２１８２７号公報
【特許文献７】特開平１１−１２４５２８号公報
【特許文献８】特開平１０−２６８１２６号公報
【特許文献９】米国特許第６１６２５１０号公報
【特許文献１０】特開平９−２９２５１６号公報
【特許文献１１】特開平１１−１８４０９３号公報
【発明の開示】
【発明が解決しようとする課題】
【０００９】
前記に鑑みて、本発明の目的は、インクジェット法によるカラーフィルタ製造に適した、顔料の粒径が小さく、透過率の高い光硬化性（photocurable）顔料型インクジェット用インキ組成物、インキ組成物を用いたカラーフィルタおよびその製造方法、ならびにカラーフィルタからなる液晶ディスプレイを提供することにある。
【課題を解決するための手段】
【００１０】
すなわち、本発明は、水５〜９５重量％、平均粒径が１０〜８５ｎｍの顔料０．０１〜４０重量％、および光硬化成分３〜７５重量％からなる光硬化性顔料型インクジェット用インキ組成物に関する。
【００１１】
前記インキ組成物の前記光硬化成分は、モノマー、オリゴマーまたは樹脂であることが好ましい。
【００１２】
前記インキ組成物の光硬化成分はＣ＝Ｃ二重結合を含むことが好ましい。
【００１３】
前記インキ組成物の顔料の平均粒径が１０〜５０ｎｍであることが好ましい。
【００１４】
前記インキ組成物の顔料の平均粒径が１０〜３０ｎｍであることがより好ましい。
【００１５】
前記インキ組成物の表面張力が２０〜６５ｍＮ／ｍであることが好ましい。
【００１６】
前記インキ組成物の粘度が１〜７０ｃｐｓであることが好ましい。
【００１７】
前記インキ組成物は、光開始剤０．０５〜１５重量％をさらに含んでなることが好ましい。
【００１８】
本発明は、遮光部が設けられ、且つ、該遮光部に囲まれた部分が開口部として形成された透明基板を作成する工程、および水５〜９５重量％と、平均粒径が１０〜８５ｎｍの顔料０．０１〜４０重量％と、光硬化成分３〜７５重量％とからなる光硬化性顔料型インクジェット用インキ組成物を、インクジェット法により前記開口部に印刷する工程からなるカラーフィルタの製造方法に関する。
【００１９】
前記製造方法は、前記インクジェット法による印刷工程後に、前記インクジェット用インキ組成物を硬化させる工程をさらに含んでなることが好ましい。
【００２０】
前記製造方法は、前記インクジェット法による印刷工程前に、前記透明基板上にインキ受容層を形成する工程をさらに含んでなることが好ましい。
【００２１】
前記製造方法において、前記遮光部がブラックマトリクスであることが好ましい。
【００２２】
前記製造方法において、前記光硬化成分が、モノマー、オリゴマーまたは樹脂であることが好ましい。
【００２３】
前記製造方法は、前記光硬化成分がＣ＝Ｃ二重結合を含むことが好ましい。
【００２４】
前記製造方法において、前記顔料の平均粒径が１０〜５０ｎｍであることが好ましい。
【００２５】
前記製造方法において、前記顔料の平均粒径が１０〜３０ｎｍであることが好ましい。
【００２６】
前記製造方法において、前記インキ組成物の表面張力が２０〜６５ｍＮ／ｍであることが好ましい。
【００２７】
前記製造方法において、前記インキ組成物の粘度が１〜７０ｃｐｓであることが好ましい。
【００２８】
前記製造方法は、前記インキ組成物が光開始剤０．０５〜１５重量％をさらに含んでなることが好ましい。
【００２９】
本発明は、透明基板上にて、開口部を囲むかたちで配置された遮光部、および前記開口部に形成され、平均粒径が１０〜８５ｎｍの顔料０．１〜４０重量％を含む光透過カラーエレメントからなるカラーフィルタに関する。
【００３０】
前記カラーフィルタにおいて、前記遮光部がブラックマトリクスであることが好ましい。
【００３１】
前記カラーフィルタにおいて、前記顔料の平均粒径が１０〜５０ｎｍであることが好ましい。
【００３２】
前記カラーフィルタにおいて、前記顔料の平均粒径が１０〜３０ｎｍであることがさらに好ましい。
【００３３】
本発明は、カラーフィルタを備える液晶ディスプレイパネルであって、該カラーフィルタが、透明基板上にて、開口部を囲むかたちで配置された遮光部、および前記開口部に形成され、平均粒径が１０〜８５ｎｍの顔料０．１〜４０重量％を含む光透過カラーエレメントからなる液晶ディスプレイパネルに関する。
【発明の効果】
【００３４】
本発明が提供する光硬化性顔料型インクジェット用インキ組成物によれば、含有される顔料の粒径が小さいため、インキ組成物の透過性が高まり、カラーフィルタの光透過率がより良好となる。よって、広色域、鮮明な色表現、および高彩度を示すディスプレイを実現させ、画質向上が図られる。
【発明を実施するための最良の形態】
【００３５】
インクジェット法を用いてカラーフィルタを製造するにあたり、インクジェット用インキの分散安定性は成否を決める鍵である。インキに含まれる色材には染料と顔料があり、カラーフィルタは製品としてその品質に、高透過率および高耐光性（バックライトに対する耐光性）が求められるが、これら二つの要求を満たそうとするばあいに、染料と顔料はそれぞれに長短がある。染料型インキは、均質な液相を呈するため、これで着色されたカラーフィルタは光透過性に優れるが、耐光性には劣る。一方、顔料型インキは、固液両相が共存した溶液であるため、分散安定性のコントロールが難しく、しかも、光透過性は染料型インキより劣るけれども、耐光性には優れる。
【００３６】
したがって、顔料型インキを採用してカラーフィルタの品質を高めようとするならば、顔料微粒化の実現は必須である。顔料の粒径が小さくなればなるほど、光の屈折と散乱が色再現に及ぼす影響が小さくなって、色純度、彩度および鮮明度が大幅に向上するからである。その結果、着色されたカラーフィルタの光透過率が高まるとともに、色域がより広がる。
【００３７】
すなわち、インクジェット法によるカラーフィルタ製造において核心技術となるのは、赤・緑・青三色の顔料の微粒化である。顔料を微粒化すると、光重合性モノマーおよび熱硬化型モノマーを含む架橋可能なインキ中における顔料の分散安定性が良好に保たれる。カラーフィルタ製造のためのインクジェット法には、精度よくインキが吐出されることが要されるため、長時間にわたってインキカートリッジに充填され使用されるインキの基本物性、例えば、分散状態、粘度、表面張力ｐＨなどの偏差は最少限度に留め、吐出される液滴の大小、吐出速度、インキの飛行方向の変化を可能な限り小さく抑えなければならないと同時に、インクジェットシステムの全体的な設計もこれらに対応させて検討する必要がある。かかる諸条件をクリアすることよって初めて、カラーフィルタの製品としての品質要求が満たされるのである。
【００３８】
そこで、本発明は、カラーフィルタの光透過率を高めるために、粒径の小さい顔料を含有する光硬化性顔料型インクジェット用インキ組成物を提供する。
【００３９】
本発明のインキ組成物は、水、特定の顔料および光硬化成分からなる。
【００４０】
本発明のインキ組成物は、水を５〜９５重量％含む。
【００４１】
本発明のインキ組成物に含まれる顔料の平均粒径が１０〜８５ｎｍ、好ましくは１０〜５０ｎｍ、さらに好ましくは１０〜３０ｎｍである。
【００４２】
前記顔料は、本発明のインキ組成物中に０．０１〜４０重量％含まれる。
【００４３】
本発明は、カラーフィルタ製造のためのインクジェット用インキの分野において初めて、平均粒径が１０〜８５ｎｍの顔料を含有した光硬化性インクジェット用インキ組成物を開発した。
【００４４】
本発明に用いられる光硬化成分は、モノマー、オリゴマーまたは樹脂があげられる。
【００４５】
前記光硬化成分は、Ｃ＝Ｃ二重結合を含んでいてもよい。Ｃ＝Ｃ二重結合を含む光硬化成分としては、テトラエチレングリコールジアクリレートなどがあげられる。
【００４６】
本発明のインキ組成物は、表面張力が２０〜６５ｍＮ／ｍであることが好ましい。
【００４７】
本発明のインキ組成物は、粘度が１〜７０ｃｐｓであることが好ましい。
【００４８】
さらに、本発明のインキ組成物は、光開始剤０．０５〜１５重量％を含むことが好ましく、０．１〜１０重量％であることがより好ましい。光開始剤としては、２−ヒドロキシ−２−メチル−１−フェニルプロパン−１−オンなどがあげられる。
【００４９】
本発明のカラーフィルタの製造方法は、遮光部が設けられ、且つ、該遮光部に囲まれた部分が開口部として形成された透明基板を作成する工程、および前記の光硬化性顔料型インクジェット用インキ組成物を、インクジェット法により前記開口部に印刷する工程からなる。
【００５０】
本発明の光硬化性顔料型インクジェット用インキ組成物は、インクジェット法によりカラーフィルタを製造するのに適している。図１の（ａ）〜（ｃ）に示すのは、本発明による、インキ受容層を設けないカラーフィルタの製造工程を説明するための概略断面図である。
【００５１】
図１の（ａ）に示すように、まず、遮光部２が設けられた透明基板１を作成する。遮光部２は、例えば、ブラックマトリクス（ＢＭ）などを用いることが好ましい。遮光部２で囲まれた部分は開口部３となる。
【００５２】
次に、図１の（ｂ）に示すように、本発明の光硬化性顔料型インクジェット用インキ組成物４を、インクジェット法により、遮光部２の間の開口部３に印刷する。インクジェット用インキ組成物４は、例えば、Ｒ（赤色）・Ｇ（緑色）・Ｂ（青色）の三色である。
【００５３】
続いて、図１の（ｃ）に示すように、インクジェット用インキ組成物４を硬化させて、
光透過カラーエレメント９を形成する。カラーエレメントは前記顔料平均粒径が硬化は熱処理または紫外線照射などにより行うことができる。
【００５４】
図２の（ａ）〜（ｄ）に示すのは、本発明によるインキ受容層を設けたカラーフィルタの製造工程を説明するための概略断面図である。図２の（ａ）に示すように、まず、遮光部２が設けられた透明基板１を作成する。遮光部２は、図１と同様にブラックマトリクス（ＢＭ）があげられる。遮光部２で囲まれた部分は開口部３となる。
【００５５】
次に、図２の（ｂ）に示すように、透明基板１上にインキ受容層２１を形成する。続いて、図２の（ｃ）に示すように、本発明の光硬化性顔料型インクジェット用インキ組成物４を、インクジェット法により、インキ受容層２１上における遮光部２の間の開口部３に印刷する。さらに、図２の（ｄ）に示すように、インクジェット用インキ４を硬化させて、光透過カラーエレメント９を形成する。硬化は熱処理または紫外線照射などにより行うことができる。
【００５６】
本発明の液晶ディスプレイパネルは、前記に示したものと同様の遮光部および光透過カラーエレメントを有するカラーフィルタからなる。
【実施例】
【００５７】
以下に、本発明がより明確に理解されるように実施例を挙げるが、これらは本発明を限定しようとするものではない。当業者であればこれら実施例に基づいて各種の変更や修飾が可能であることは自明である。
【００５８】
（顔料濃縮液の調製）
赤色顔料２５４（チバ・スペシャルティ・ケミカルズ社製 Pigment Red）を研磨して調製し、顔料濃縮液ＬＩＲ１およびＮＤＲ００４を得た。顔料濃縮液ＬＩＲ１の顔料固形量は１５．６２重量％であり、その粘度は１４ｃｐｓ、表面張力は５４ｍＮ／ｍ、平均粒径は１３．８ｎｍであった。一方、顔料濃縮液ＮＤＲ００４の顔料固形量は１１．１重量％であり、粘度は２．９１ｃｐｓ、表面張力は４２．５ｍＮ／ｍ、平均粒径は６５．４ｎｍであった。
【００５９】
次に、緑色顔料３６（チバ・スペシャルティ・ケミカルズ社製 Pigment Green）を研磨して調製し、顔料濃縮液ＮＤＧ００１およびＮＤＧ００３を得た。顔料濃縮液ＮＤＧ００１の顔料固形量は１１．８７重量％であり、粘度は３．５４ｃｐｓ、表面張力は３１．９ｍＮ／ｍ、平均粒径は８１．２ｎｍであった。一方、顔料濃縮液ＮＤＧ００３の顔料固形量は８．３８重量％、粘度は２．４ｃｐｓ、表面張力は３７．９ｍＮ／ｍ、平均粒径は１４５．１ｎｍであった。
【００６０】
続いて、青色顔料１５：６（チバ・スペシャルティ・ケミカルズ社製 Pigment Blue）を研磨して調製し、顔料濃縮液ＬＩＢ２およびＮＤＢ００２を得た。顔料濃縮液ＬＩＢ２の顔料固形量は１３．７３重量％、粘度は７．３５ｃｐｓ、表面張力は５１．５ｍＮ／ｍ、平均粒径は１４．３ｎｍであった。一方、顔料濃縮液ＮＤＢ００２の顔料固形量は１０．８１重量％、粘度は１．９８ｃｐｓ、表面張力は３３．４ｍＮ／ｍ、平均粒径は５８．１ｎｍであった。
【００６１】
そして、上述より得られた６種類の顔料を水で０．０６５重量％までそれぞれ希釈してから、その紫外／可視光スペクトルをそれぞれ測定した。測定結果を図３〜５に表す。また、各顔料濃縮液の平均粒径と透過率との関係を表１に示す。これら図３〜５および表１の結果から、顔料の粒径が小さいほど、光の屈折と散乱が色彩に与える影響が小さくなると共に、溶液の透過率が高くなり、被着色物の光透過率が向上することがわかった。
【００６２】
【表１】
2004211095.tif 000003
【００６３】
実施例１
（赤色光硬化性インクジェット用インキの調製）
光開始剤としての２−ヒドロキシ−２−メチル−１−フェニルプロパン−１−オン（７重量％）、光硬化性化合物としてのサートマー社製ＳＲ−２６８（テトラエチレングリコールジアクリレート）（２１重量部）、およびビニルピロリドン（１２重量部）を混合し、１０分間攪拌してから、界面活性剤としてのビックケミー社製ＢＹＫ３３３（０．６重量部）および共溶剤としての２−ピロリドン（２０重量部）を加えてさらに１０分間攪拌した。引き続き、水（８０重量部）を加えてから、高速ミキサーを用い、５０００ｒｐｍで５分間攪拌した。その反応混合物を消泡するまで静置した後、赤色顔料濃縮液ＬＩＲ１（２０重量部）を加えて５分間攪拌し、光硬化性インクジェット用インキを得た。得られたインクジェット用インキのｐＨは７．３８、粘度は７．７ｃｐｓ、表面張力は３７．５ｍＮ／ｍであった。
【００６４】
実施例２
（緑色光硬化性インクジェット用インキの調製）
光開始剤としての２−ヒドロキシ−２−メチル−１−フェニルプロパン−１−オン（７重量部）、光硬化性化合物としてのサートマー社製ＳＲ−２６８（２１重量部）、およびビニルピロリドン（２０重量部）を混合し、１０分間攪拌してから、界面活性剤としてのビックケミー社製ＢＹＫ３３３（０．６重量部）および共溶剤としての２−ピロリドン（２０重量部）を加えてさらに１０分間攪拌した。引き続き、水（８０重量部）を加えてから、高速ミキサーを用い、５０００ｒｐｍで５分間攪拌した。その反応混合物を消泡するまで静置した後、緑色顔料濃縮液ＮＤＧ００１（２０重量部）を加えて５分間攪拌し、光硬化性インクジェット用インキを得た。得られたインクジェット用インキのｐＨは７．６２、粘度は１６．９ｃｐｓ、表面張力は３５．５ｍＮ／ｍであった。
【００６５】
実施例３
（青色光硬化性インクジェット用インキの調製）
光開始剤としての２−ヒドロキシ−２−メチル−１−フェニル−プロパン−１−オン（７重量部）、光硬化性化合物としてのサートマー社製ＳＲ−２６８（１８重量部）、およびビニル−ピロリドン（１４重量部）を混合し、１０分間攪拌してから、界面活性剤としてのビックケミー社製ＢＹＫ３３３（０．６重量部）および共溶剤としての２−ピロリドン（２０重量部）を加えてさらに１０分間攪拌した。引き続き、水（８０重量部）を加えてから、高速ミキサーを用い、５０００ｒｐｍで５分間攪拌した。その反応混合物を消泡するまで静置した後、青色顔料濃縮液ＬＩＢ２（２０重量部）を加えて５分間攪拌し、光硬化性インクジェット用インキを得た。得られたインクジェット用インキのｐＨは７．６６、粘度は１２．９ｃｐｓ、表面張力は３８．５ｍＮ／ｍであった。
【００６６】
実施例４
（カラーフィルタの作製）
上記実施例１〜３により調製された三色のインキを、ヒューレット・パッカード社製ＨＰ５１６２６インキカートリッジに充填し、インクジェットプリンタでガラス基板に対して着色を行った。ガラス基板上のブラックマトリクス（ＢＭ）の幅は２０μｍ、カラーエレメント領域の幅は９０μｍとした。まず、赤色インキを赤色カラーエレメント領域に印刷してから、１２０℃で３分間ベーキングを行った。次に、緑色インキを緑色カラーエレメント領域に印刷してから、１２０℃で３分間ベーキングを行った。続いて、青色インキを青色カラーエレメント領域に印刷してから、１２０℃で３分間ベーキングを行った。最後に、紫外線ランプでガラス基板を１０分間照射し、インキを定着させた。こうして作製されたカラーフィルタ製品局部の顕微鏡写真は図６に示すとおりである。
【００６７】
比較例１
（赤色光硬化性インクジェット用インキの調製）
顔料濃縮液に平均粒径が１０５．４ｎｍの赤色顔料を用いたこと以外は、実施例１と同様の工程によりインクジェット用インキを得た。得られたインクジェット用インキの粘度は４．５９ｃｐｓ、表面張力は３０．５ｍＮ／ｍであった。
【００６８】
比較例２
（緑色光硬化性インクジェット用インキの調製）
顔料濃縮液に平均粒径が１８８．５ｎｍの緑色顔料を用いたこと以外は、実施例２と同様の工程によりインクジェット用インキを得た。得られたインクジェット用インキの粘度は５．１１ｃｐｓ、表面張力は３０．５ｍＮ／ｍであった。
【００６９】
比較例３
（青色光硬化性インクジェット用インキの調製）
顔料濃縮液に平均粒径が１１５．５ｎｍの青色顔料を用いたこと以外は、実施例３と同様の工程によりインクジェット用インキを得た。得られたインクジェット用インキの粘度は４．２１ｃｐｓ、表面張力は３０．０ｍＮ／ｍであった。
【００７０】
比較例４
（カラーフィルタの作製）
上記比較例１〜３で得られたインクジェット用インキを使用する以外は、実施例４と同様の工程によりカラーフィルタを作製した。
【００７１】
実施例５
（本発明実施例と比較例との対比）
実施例４により作製された本発明にかかわるカラーフィルタ、および比較例４により作製されたカラーフィルタの色度座標を、大塚電子（株）製カラーフィルタ分光特性検査装置Ｐｈｏｔａｌ ＬＣＦ−６０００を用いて計測し、図７に示す色度図を得た。図７からわかるように、粒径の大きい顔料を使用した比較例によるカラーフィルタに比べ、粒径の小さい顔料を使用した本発明によるカラーフィルタは、より広色域であった。よって、本発明にかかわるカラーフィルタによれば、ディスプレイの画質が向上する。
【００７２】
上に記載した好適な実施例は、本発明を説明する目的で挙げたものである。よって、上記の開示に照らして、明らかにそれと分かるような修飾や変更は可能である。上記の実施例は、本発明の原理を最も良く説明すると共に、その実際の実施に際して当業者が様々な形態で、且つ、想到し得る所定の用途に応じた各種修飾により本発明を利用できるようにするため、選択し、記載してある。すなわち、これら変更および修飾はいずれも、添付した特許請求の範囲について適法に特許が付与された場合に、その特許請求の範囲により定められた本発明の範囲内において行なわれるものとする。
【図面の簡単な説明】
【００７３】
【図１】（ａ）〜（ｃ）は、本発明によるインキ受容層を設けないカラーフィルタの製造工程を説明する素子断面図である。
【図２】（ａ）〜（ｄ）は、本発明によるインキ受容層を設けたカラーフィルタの製造工程を説明する素子断面図である。
【図３】粒径の異なる赤色顔料濃縮液の紫外／可視光スペクトルの測定結果である。
【図４】粒径の異なる緑色顔料濃縮液の紫外／可視光スペクトルの測定結果である。
【図５】粒径の異なる青色顔料濃縮液の紫外／可視光スペクトルの測定結果である。
【図６】本発明にかかわるカラーフィルタ局部の顕微鏡写真である。
【図７】本発明にかかわるカラーフィルタと比較例によるカラーフィルタとの色域を対比する色度図である。
【符号の説明】
【００７４】
１  透明基板
２  遮光部
２１  インキ受容層
３  開口部
４  インキ組成物
９  光透過カラーエレメント領域
【図１】
2004211095.tif 000004
【図２】
2004211095.tif 000005
【図３】
2004211095.tif 000006
【図４】
2004211095.tif 000007
【図５】
2004211095.tif 000008
【図６】
2004211095.tif 000009
【図７】
2004211095.tif 000010